СПОСОБ ГОРЯЧЕЙ ПРОКАТКИ ТОНКИХ ПОЛОС НА ШИРОКОПОЛОСНОМ СТАНЕ

1. Способ горячей прокатки тонких полос в широкополосном стане, включающий последовательную прокатку нагретого сляба в черновой и чистовой группах клетей, с регламентированными величинами обжатий и натяжений, и предварительную настройку режима прокатки с использованием математической модели процесса прокатки и прогнозированием показателей неплоскостности, ввод в указанную модель данных о марке и химическом составе материала прокатываемой полосы, а также контролируемых датчиками значений толщины полосы после черновой и чистовой групп клетей в трех точках по ширине: в середине, у левой и правой кромок, температуры ее перед чистовой группой, настроечных параметров режима прокатки в чистовой группе клетей: профилировки валков, частных обжатий в каждой клети, межклетевых натяжений, заданной скорости на выходе из последней клети, затем обработку моделью всех этих данных и выдачу зависящих от них ожидаемых показателей неплоскостности полосы после каждой клети чистовой группы: коэффициентов вытяжки в середине, у левой и правой боковых кромок, их разности, амплитуды неплоскостности, и, в случае выхода амплитуды неплоскостности за допустимые, заранее заданные пределы, коррекцию оператором чистовой группы стана настройки режима прокатки, отличающийся тем, что коррекцию осуществляют в пошаговом режиме по заданному алгоритму, повторяя шаги коррекции до достижения амплитудой неплоскостности полосы допустимых значений, и дальнейшую технологическую прокатку ведут в последнем скорректированном режиме.
2. Способ по п. 1, отличающийся тем, что при превышении рассчитанной по модели амплитуды неплоскостности полосы на выходе из последней клети чистовой группы стана значений, допускаемых технологическими требованиями, во всех клетях чистовой группы стана, начиная с первой (i=1, …, k, где k - номер последней клети), последовательно вычисляют на модели разности коэффициентов вытяжки:
левi
серi
левi
Δλ=λ-λ,
правi
серi
правi
Δλ=λ-λ,
левi
левi-1
левi
серi
серi-1
серi
правi
правi-1
правi
где λ=h/h; λ=h/h; λ=h/h;
левi
серi
правi
λ, λ, λ - коэффициенты вытяжки в i -й клети соответственно по левой кромке, в середине и по правой кромке;
левi-1
серi-1
правi-1
й
h, h, h - толщина полосы на входе в i-ю клеть (на выходе из (i-1)клети) соответственно на левой кромке, в середине и на правой кромке;
левi
серi
правi
левi
правi
h, h, h - те же величины на выходе из i-й клети, определяют знаки величины Δλ, Δλ,
левi
правi
и в случае Δλ>0 и (или) Δλ>0,
левi
правi
при коррекции режимов прокатки увеличивают расход и давление охлаждающей воды, подаваемой на середину бочки рабочих валков i-й клети, увеличивают частное обжатие в i-й клети, перераспределяют суммарное обжатие, уменьшив частные обжатия в тех клетях, где Δλ<0 и/или Δλ<0, уменьшают межклетевые натяжения, и наконец, уменьшают шлифовочную выпуклость рабочих валков в i-й клети.
3. Способ по п. 1, отличающийся тем, что что при превышении рассчитанной по модели амплитуды неплоскостности полосы на выходе из последней клети чистовой группы стана значений, допускаемых технологическими требованиями, во всех клетях чистовой группы стана, начиная с первой (i=1, …, k, где k - номер последней клети), последовательно вычисляют на модели разности коэффициентов вытяжки:
левi
серi
левi
Δλ=λ-λ,
правi
серi
правi
Δλ=λ-λ,
левi
левi-1
левi
серi
серi-1
серi
правi
правi-1
правi
где λ=h/h; λ=h/h; λ=h/h;
левi
серi
правi
λ, λ, λ - коэффициенты вытяжки в i -й клети соответственно по левой кромке, в середине и по правой кромке;
левi-1
серi-1
правi-1
й
h, h, h - толщина полосы на входе в i-ю клеть (на выходе из (i-1) клети) соответственно на левой кромке, в середине и на правой кромке;
левi
серi
правi
левi
правi
h, h, h - те же величины на выходе из i-й клети, определяют знаки величины Δλ, Δλ,
левi
правi
и в случае Δλ<0 и/или Δλ<0,
левi
правi
при коррекции режимов прокатки уменьшают расход и давление охлаждающей воды, подаваемой на середину бочки рабочих валков i-й клети, уменьшают частное обжатие в i-й клети, перераспределяют суммарное обжатие, увеличив частные обжатия в тех клетях, где Δλ>0 и/или Δλ>0, увеличивают межклетевые натяжения, и наконец, увеличивают шлифовочную выпуклость рабочих валков в i-й клети.
4. Способ по любому из пп. 2 и 3, отличающийся тем, что операции коррекции режимов прокатки осуществляют совокупно.
5. Способ по любому из пп. 2 и 3, отличающийся тем, что операции коррекции режимов прокатки осуществляют выборочно.